КОМПОЗИЦИЯ НА ОСНОВЕ ОКСИДОВ ЦИРКОНИЯ, ЦЕРИЯ, ЛАНТАНА И ИТТРИЯ, ГАДОЛИНИЯ ИЛИ САМАРИЯ С ВЫСОКОЙ УДЕЛЬНОЙ ПОВЕРХНОСТЬЮ И СПОСОБНОСТЬЮ К ВОССТАНОВЛЕНИЮ, СПОСОБ ПОЛУЧЕНИЯ И ПРИМЕНЕНИЕ В КАЧЕСТВЕ КАТАЛИЗАТОРА

1. Композиция, состоящая в основном из оксида циркония, оксида церия, оксида лантана и оксида одного другого редкоземельного элемента, выбранного из иттрия, гадолиния и самария, отличающаяся тем, что она имеет следующие характеристики:
2
удельная поверхность после обжига в течение 4 ч при 1000°C по меньшей мере 40 м/г;
2
удельная поверхность после обжига в течение 10 ч при 1150°C по меньшей мере 15 м/г;
2
удельная поверхность после обжига в течение 10 ч при 1200°C по меньшей мере 7 м/г;
содержание оксида лантана и оксида другого редкоземельного элемента по меньшей мере 15%.
2. Композиция, состоящая в основном из оксида циркония, оксида церия, оксида лантана и оксида одного другого редкоземельного элемента, выбранного из иттрия/ гадолиния и самария, отличающаяся тем, что она имеет следующие характеристики:
2
удельная поверхность после обжига в течение 4 ч при 1000°C по меньшей мере 40 м/г;
2
удельная поверхность после обжига в течение 10 ч при 1150°C по меньшей мере 15 м/г, причем композиция после этого обжига находится в виде чистого твердого раствора;
2
удельная поверхность после обжига в течение 10 ч при 1200°C по меньшей мере 5 м/г;
содержание оксида лантана и оксида другого редкоземельного элемента по меньшей мере 15%.
2
3. Композиция по п.2, отличающаяся тем, что после обжига в течение 10 ч при 1200°C она имеет удельную поверхность по меньшей мере 7 м/г.
2
4. Композиция по одному из пп.1-3, отличающаяся тем, что после обжига в течение 4 ч при 1000°C она имеет удельную поверхность по меньшей мере 45 м/г.
2
5. Композиция по одному из пп.1-3, отличающаяся тем, что после обжига в течение 4 ч при 1000°C она имеет удельную поверхность по меньшей мере 50 м/г.
2
6. Композиция по одному из пп.1-3, отличающаяся тем, что после обжига в течение 10 ч при 1200°C она имеет удельную поверхность по меньшей мере 10 м/г.
7. Композиция по одному из пп.1-3, отличающаяся тем, что содержание оксида лантана и оксида другого редкоземельного элемента составляет от 15 до 35%.
8. Композиция по одному из пп.1-3, отличающаяся тем, что она содержит лантан и другой редкоземельный элемента при отношении массы оксида лантана к массе оксида другого редкоземельного элемента ниже 1,5, в частности ниже 1.
9. Композиция по одному из пп.1-3, отличающаяся тем, что она содержит церий в количестве от 10 до 60%, в частности от 20 до 50%.
10. Композиция по одному из пп.1-3, отличающаяся тем, что она имеет степень восстановления, измеренную для композиции, подвергавшейся обжигу 4 ч при 900°C, по меньшей мере 80%.
11. Композиция по одному из пп.1-3, отличающаяся тем, что она имеет степень восстановления, измеренную для композиции, подвергавшейся обжигу 4 ч при 900°C, по меньшей мере 85%, в частности по меньшей мере 90%.
12. Способ получения композиции по одному из пп.1-9, отличающийся тем, что он содержит следующие этапы:
(а) образование в жидкой среде смеси, включающей соединения циркония, церия, лантана и другого редкоземельного элемента;
(b) соединение указанной смеси с основным соединением с получением в результате осадка;
(с) нагревание указанного осадка в жидкой среде;
(а) добавление к осадку, полученному на предыдущем этапе, добавки, выбранной из анионных ПАВ, неионных ПАВ, полиэтиленгликолей, карбоновых кислот и их солей и ПАВ типа этоксилатов карбоксиметилированных жирных спиртов;
(е) промывание осадка, полученного на этапе (d);
(f) обжиг полученного таким образом осадка.
13. Способ получения композиции по п.10 или 11, отличающийся тем, что он включает следующие этапы:
(а') образование в жидкой среде смеси, включающей соединения циркония, церия, лантана и другого редкоземельного элемента;
(b') соединение указанной смеси с основным соединением с получением в результате осадка;
(с') нагревание указанного осадка в жидкой среде;
(d') добавление к осадку, полученному на предыдущем этапе, добавки, выбранной из анионных ПАВ, неионных ПАВ, полиэтиленгликолей, карбоновых кислот и их солей и ПАВ типа этоксилатов карбоксиметилированных жирных спиртов;
(е') промывание осадка, полученного на этапе (d');
(f) проведение первого обжига полученного таким образом осадка в инертном газе или в вакууме и затем проведение второго обжига в окислительной атмосфере.
14. Способ по п.12 или 13, отличающийся тем, что нагревание осадка на этапе (с) или (с') проводится при температуре по меньшей мере 100°C.
15. Каталитическая система, отличающаяся тем, что она содержит на подложке покрытие на основе композиции по одному из пп.1-11.
16. Способ очистки выхлопных газов двигателей внутреннего сгорания, отличающийся тем, что в качестве катализатора применяется каталитическая система по п.15 или композиция по одному из пп.1-11.